(57)【要約】【課題】  液晶相の広い温度範囲を有し、他の化合物との優れた相溶性を有し、さらに、光学異方性などの必要な特性を有する重合性の液晶性化合物、透明性、機械的強度、塗布性、溶解度、結晶化度、収縮性、透水度、吸水度、融点、ガラス転移点、透明点、耐薬品性などの特性の多くに優れた重合体、この重合体から光学異方性を有する成形体、およびこの重合体を含有する液晶表示素子を提供する。【解決手段】  下記の式（１）または式（２）で表される化合物。          Ｒａ−Ｚ−（Ａ−Ｚ）ｍ−Ｒｂ                （１）          Ｒａ−Ｚ−（Ａ−Ｚ）ｍ−Ｒａ                （２）式中、Ｒａは重合性基であり；Ｒｂはアルキル、アルコキシなどの末端基であり；Ａは１，４−シクロヘキシレン、１，４−フェニレンなどの環であり、少なくとも１つのＡは２，３−ビス（トリフルオロメチル）−１，４−フェニレンであり；Ｚは単結合、アルキレン、オキシアルキレン、−ＣＯＯ−などの結合基であり；ｍは１〜６の整数である。【選択図】  なし【特許請求の範囲】
【請求項１】
下記の式（１）または式（２）で表される化合物。
Ｒａ−Ｚ−（Ａ−Ｚ）ｍ−Ｒｂ                （１）
Ｒａ−Ｚ−（Ａ−Ｚ）ｍ−Ｒａ                （２）
2010241814.tif 000063
式中、Ｒａは、式（３−１）〜（３−５）の重合性基のいずれか１つであり；Ｒｂは水素または炭素数１〜２０のアルキルであり、このアルキルにおいて任意の−ＣＨ2−は−Ｏ−、−ＣＯ−、−ＣＯＯ−、−ＯＣＯ−、−ＣＨ＝ＣＨ−、または−Ｃ≡Ｃ−で置き換えられてもよく、そして任意の水素はハロゲンで置き換えられてもよく；Ａは、１，４−シクロヘキシレン、１，４−シクロヘキセニレン、１，４−フェニレン、ナフタレン−２，６−ジイル、テトラヒドロナフタレン−２，６−ジイル、フルオレン−２，７−ジイル、ビシクロ［２．２．２］オクト−１，４−ジイル、またはビシクロ［３．１．０］ヘキス−３，６−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキルまたは炭素数１〜５のハロゲン化アルキルで置き換えられてもよく、少なくとも１つのＡは式（４−１）で表される置換された１，４−フェニレンであり；Ｚは、単結合または炭素数１〜２０のアルキレンであり、このアルキレンにおいて任意の−ＣＨ2−は−Ｏ−、−ＣＯＯ−、−ＯＣＯ−、−ＣＨ＝ＣＨ−、−ＣＦ＝ＣＦ−または−Ｃ≡Ｃ−で置き換えられてもよく、そして任意の水素はハロゲンで置き換えられてもよく；Ｒｃは水素または炭素数１〜５のアルキルであり；ｍは１〜６の整数であり、ｑは０または１である。
【請求項２】
式（１）および（２）においてＲａが式（３−１）または（３−５）である請求項１に記載の化合物。
【請求項３】
式（１）および（２）においてＲａが式（３−１）または（３−５）であり、式（４−１）で表される環以外のＡが、１，４−シクロヘキシレン、任意の水素がハロゲンで置き換えられた１，４−シクロヘキシレン、１，４−フェニレン、または任意の水素がハロゲンで置き換えられた１，４−フェニレンである請求項１に記載の化合物。
【請求項４】
式（１）および（２）においてＲａが式（３−１）または（３−５）であり、式（４−１）で表される環以外のＡが、１，４−シクロヘキシレン、任意の水素がハロゲンで置き換えられた１，４−シクロヘキシレン、１，４−フェニレン、または任意の水素がハロゲンで置き換えられた１，４−フェニレンであり、Ｚが、単結合、−（ＣＨ2）ａ−、−Ｏ（ＣＨ2）ａ−、−（ＣＨ2）ａＯ−、−Ｏ（ＣＨ2）ａＯ−、−ＣＨ＝ＣＨ−、−Ｃ≡Ｃ−、−ＣＯＯ−、−ＯＣＯ−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−、−ＯＣＦ２−、または−ＣＦ２Ｏ−であり、ａは１〜２０の整数である請求項１に記載の化合物。
【請求項５】
式（１）および（２）においてＲａが式（３−２）〜（３−４）のいずれか１つである請求項１に記載の化合物。
【請求項６】
式（１）および（２）においてＲａが式（３−２）〜（３−４）のいずれか１つであり、式（４−１）で表される環以外のＡが、１，４−シクロヘキシレン、任意の水素がハロゲンで置き換えられた１，４−シクロヘキシレン、１，４−フェニレン、または任意の水素がハロゲンで置き換えられた１，４−フェニレンである請求項１に記載の化合物。
【請求項７】
式（１）および（２）においてＲａが式（３−２）〜（３−４）のいずれか１つであり、式（４−１）で表される環以外のＡが、１，４−シクロヘキシレン、任意の水素がハロゲンで置き換えられた１，４−シクロヘキシレン、１，４−フェニレン、または任意の水素がハロゲンで置き換えられた１，４−フェニレンであり、Ｚが、単結合、−（ＣＨ2）ａ−、−Ｏ（ＣＨ2）ａ−、−（ＣＨ2）ａＯ−、−Ｏ（ＣＨ2）ａＯ−、−ＣＨ＝ＣＨ−、−Ｃ≡Ｃ−、−ＣＯＯ−、−ＯＣＯ−、−ＯＣＦ２−、または−ＣＦ２Ｏ−であり、ａは１〜２０の整数である請求項１に記載の化合物。
【請求項８】
式（１）および（２）においてｍが２である請求項１に記載の化合物。
【請求項９】
式（１）および（２）においてｍが３である請求項１に記載の化合物。
【請求項１０】
式（１）および（２）においてｍが４である請求項１に記載の化合物。
【請求項１１】
式（１）および（２）においてＲａが式（３−１）または（３−５）であり、Ａの１つが式（４−１）であり、それ以外のＡが、１，４−シクロヘキシレン、１，４−フェニレンまたは任意の水素がハロゲンで置き換えられた１，４−フェニレンであり、Ｚが、単結合、−ＣＯＯ−、−ＯＣＯ−、−（ＣＨ2）ａ−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−、−Ｏ（ＣＨ2）ａ−、−（ＣＨ2）ａＯ−または−Ｏ（ＣＨ2）ａＯ−であり、ａは１〜２０の整数である請求項１に記載の化合物。
【請求項１２】
式（１）および（２）においてＲａが式（３−１）または（３−５）であり、Ａの１つが式（４−１）であり、それ以外のＡが、１，４−フェニレンであり、Ｚが−ＣＯＯ−、−ＯＣＯ−、−（ＣＨ2）ａ−、−Ｏ（ＣＨ2）ａ−、−（ＣＨ2）ａＯ−または−Ｏ（ＣＨ2）ａＯ−であり、ａは１〜２０の整数である請求項１に記載の化合物。
【請求項１３】
式（１）および（２）においてＲａが式（３−２）〜（３−４）のいずれか１つであり、Ａの１つが式（４−１）であり、それ以外のＡが、１，４−シクロヘキシレン、１，４−フェニレンまたは任意の水素がハロゲンで置き換えられた１，４−フェニレンであり、Ｚが、単結合、−ＣＯＯ−、−ＯＣＯ−、−（ＣＨ2）ａ−、−Ｏ（ＣＨ2）ａ−、−（ＣＨ2）ａＯ−または−Ｏ（ＣＨ2）ａＯ−であり、ａは１〜２０の整数である請求項１に記載の化合物。
【請求項１４】
式（１）および（２）においてＲａが式（３−２）〜（３−４）のいずれか１つであり、Ａの１つが式（４−１）であり、それ以外のＡが、１，４−フェニレンであり、Ｚが−ＣＯＯ−、−ＯＣＯ−、−（ＣＨ2）ａ−、−Ｏ（ＣＨ2）ａ−、−（ＣＨ2）ａＯ−または−Ｏ（ＣＨ2）ａＯ−であり、ａは１〜２０の整数である請求項１に記載の化合物。
【請求項１５】
下記の式（ａ）〜（ｒ）のいずれか１つで表される化合物。
Ｒａ−Ｚ−Ｂ−Ｒａ                                                （ａ）
Ｒａ−Ｚ−Ｂ−Ｚ−Ａ−Ｒａ                                        （ｂ）
Ｒａ−Ｚ−Ｂ−Ｚ−Ａ−Ｚ−Ａ−Ｒａ                                （ｃ）
Ｒａ−Ｚ−Ａ−Ｚ−Ｂ−Ｚ−Ａ−Ｒａ                                （ｄ）
Ｒａ−Ｚ−Ｂ−Ｚ−Ａ−Ｚ−Ａ−Ｚ−Ａ−Ｒａ                        （ｅ）
Ｒａ−Ｚ−Ａ−Ｚ−Ｂ−Ｚ−Ａ−Ｚ−Ａ−Ｒａ                        （ｆ）
Ｒａ−Ｚ−Ｂ−Ｚ−Ａ−Ｚ−Ａ−Ｚ−Ａ−Ｚ−Ａ−Ｒａ                （ｇ）
Ｒａ−Ｚ−Ａ−Ｚ−Ｂ−Ｚ−Ａ−Ｚ−Ａ−Ｚ−Ａ−Ｒａ                （ｈ）
Ｒａ−Ｚ−Ａ−Ｚ−Ａ−Ｚ−Ｂ−Ｚ−Ａ−Ｚ−Ａ−Ｒａ                （ｉ）
Ｒａ−Ｚ−Ｂ−Ｚ−Ｒａ                                            （ｊ）
Ｒａ−Ｚ−Ｂ−Ｚ−Ａ−Ｚ−Ｒａ                                    （ｋ）
Ｒａ−Ｚ−Ｂ−Ｚ−Ａ−Ｚ−Ａ−Ｚ−Ｒａ                            （ｌ）
Ｒａ−Ｚ−Ａ−Ｚ−Ｂ−Ｚ−Ａ−Ｚ−Ｒａ                            （ｍ）
Ｒａ−Ｚ−Ｂ−Ｚ−Ａ−Ｚ−Ａ−Ｚ−Ａ−Ｚ−Ｒａ                    （ｎ）
Ｒａ−Ｚ−Ａ−Ｚ−Ｂ−Ｚ−Ａ−Ｚ−Ａ−Ｚ−Ｒａ                    （ｏ）
Ｒａ−Ｚ−Ｂ−Ｚ−Ａ−Ｚ−Ａ−Ｚ−Ａ−Ｚ−Ａ−Ｚ−Ｒａ            （ｐ）
Ｒａ−Ｚ−Ａ−Ｚ−Ｂ−Ｚ−Ａ−Ｚ−Ａ−Ｚ−Ａ−Ｚ−Ｒａ            （ｑ）
Ｒａ−Ｚ−Ａ−Ｚ−Ａ−Ｚ−Ｂ−Ｚ−Ａ−Ｚ−Ａ−Ｚ−Ｒａ            （ｒ）
2010241814.tif 000064
式中、Ｒａは、式（３−１）〜（３−５）の重合性基のいずれか１つであり；Ｒｂは水素または炭素数１〜２０のアルキルであり、このアルキルにおいて任意の−ＣＨ2−は−Ｏ−、−ＣＯ−、−ＣＯＯ−、−ＯＣＯ−、−ＣＨ＝ＣＨ−、または−Ｃ≡Ｃ−で置き換えられてもよく、そして任意の水素はハロゲンで置き換えられてもよく；Ａは、１，４−シクロヘキシレン、１，４−シクロヘキセニレン、１，４−フェニレン、ナフタレン−２，６−ジイル、テトラヒドロナフタレン−２，６−ジイル、フルオレン−２，７−ジイル、ビシクロ［２．２．２］オクト−１，４−ジイル、またはビシクロ［３．１．０］ヘキス−３，６−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキルまたは炭素数１〜５のハロゲン化アルキルで置き換えられてもよく；Ｂは式（４−１）で表される置換された１，４−フェニレンであり；Ｚは、単結合または炭素数１〜２０のアルキレンであり、このアルキレンにおいて任意の−ＣＨ2−は−Ｏ−、−ＣＯＯ−、−ＯＣＯ−、−ＣＨ＝ＣＨ−、−ＣＦ＝ＣＦ−または−Ｃ≡Ｃ−で置き換えられてもよく、そして任意の水素はハロゲンで置き換えられてもよく；Ｒｃは水素または炭素数１〜５のアルキルであり；ｑは０または１である。
【請求項１６】
式（ａ）〜（ｒ）においてＡが、１，４−シクロヘキシレンまたは１，４−フェニレンであり、これらの環において任意の水素がハロゲンで置き換えられてもよく；Ｚが、単結合、−ＣＨ＝ＣＨ−、−Ｃ≡Ｃ−、−ＣＯＯ−、−ＯＣＯ−、−（ＣＦ2）2−、−ＣＦ＝ＣＦ−、−ＯＣＦ２−、−ＣＦ２Ｏ−、−（ＣＨ2）ａ−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−、−Ｏ（ＣＨ2）ａ−、−（ＣＨ2）ａＯ−または−Ｏ（ＣＨ2）ａＯ−であり、ａは１〜２０の整数である請求項１５に記載の化合物。
【請求項１７】
式（ａ）〜（ｉ）においてＡが、１，４−シクロヘキシレン、１，４−フェニレンまたは任意の水素がハロゲンで置き換えられた１，４−フェニレンであり、Ｚが、単結合、−ＣＯＯ−、−ＯＣＯ−、−（ＣＨ2）ａ−、−Ｏ（ＣＨ2）ａ−、−（ＣＨ2）ａＯ−または−Ｏ（ＣＨ2）ａＯ−であり、ａは１〜２０の整数である請求項１５に記載の化合物。
【請求項１８】
少なくとも２つの重合性化合物を含有し、少なくとも１つの重合性化合物が請求項１〜１７のいずれか１項に記載の化合物である液晶組成物。
【請求項１９】
重合性化合物のすべてが請求項１〜１７のいずれか１項に記載の化合物である請求項１８に記載の液晶組成物。
【請求項２０】
請求項１〜１７のいずれか１項に記載の化合物の少なくとも１つと、該化合物以外の重合性化合物の少なくとも１つとを含有する請求項１８に記載の液晶組成物。
【請求項２１】
請求項１〜１７のいずれか１項に記載の化合物の少なくとも１つと、式（Ａ）、式（Ｂ）および式（Ｃ）のそれぞれで表される化合物の群から選択された少なくとも１つの重合性化合物とを含有する請求項１８に記載の液晶組成物。
2010241814.tif 000065
式中、Ｒｄは水素、メチル、エチルまたはプロピルであり；Ｒｅは−ＣＮ、炭素数１〜２０のアルキルまたは炭素数１〜２０のアルコキシであり；環Ａａ、ＡｂおよびＡｃは独立して、１，４−シクロヘキシレン、１，４−フェニレンまたは任意の水素がフッ素で置き換えられた１，４−フェニレンであり；環Ａｄは、１，４−フェニレン、または２−メチル−１，４−フェニレンであり；ＺａおよびＺｂは独立して、単結合、−（ＣＨ2）2−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−、−ＣＯＯ−、または−ＯＣＯ−であり；αは、０〜２０の整数であり；ｓは０または１である。
【請求項２２】
液晶組成物が、さらに光学活性化合物を含有する請求項１８〜２１のいずれか１項に記載の液晶組成物。
【請求項２３】
請求項１〜１７のいずれか１項に記載の化合物の少なくとも１つを重合させて得られる重合体。
【請求項２４】
請求項１〜１７のいずれか１項に記載の化合物の１つを単独重合させて得られる重合体。
【請求項２５】
請求項１８〜２２のいずれか１項に記載の組成物を重合させて得られる重合体。
【請求項２６】
重量平均分子量が５００〜１００，０００である請求項２３に記載の重合体。
【請求項２７】
重量平均分子量が１，０００〜５０，０００である請求項２３に記載の重合体。
【請求項２８】
重合体が光学活性である請求項２３〜２５のいずれか１項に記載の重合体。
【請求項２９】
請求項２３〜２８のいずれか１項に記載の重合体から得られるフィルム。
【請求項３０】
請求項２３〜２８のいずれか１項に記載の重合体を含有する、光学異方性を有する成形体。
【請求項３１】
請求項２３〜２８のいずれか１項に記載の重合体を含有する位相差膜。
【請求項３２】
請求項２３〜２８のいずれか１項に記載の重合体を含有する液晶配向膜。
【請求項３３】
請求項２３〜２８のいずれか１項に記載の重合体を含有する反射防止膜。
【請求項３４】
請求項２３〜２８のいずれか１項に記載の重合体を含有する視野角補償膜。
【請求項３５】
請求項２３〜２８のいずれか１項に記載の重合体を含有する偏光素子。
【請求項３６】
請求項２３〜２８のいずれか１項に記載の重合体を含有する選択反射機能を有する膜。
【請求項３７】
請求項２９に記載のフィルム、請求項３０に記載の光学異方性を有する成形体、請求項３１に記載の位相差膜、請求項３２に記載の液晶配向膜、請求項３３に記載の反射防止膜、請求項３４に記載の視野角補償膜、請求項３５記載の偏光素子、および請求項３６に記載の選択反射機能を有する膜の群から選択された少なくとも１つを含有する液晶表示素子。
【請求項３８】
請求項１８〜２２のいずれか１項に記載の組成物を含有する液晶表示素子。
【発明の詳細な説明】
【技術分野】
【０００１】
本発明は、重合性および液晶性を有する化合物、その重合体および重合体の用途に関する。この重合体は光学異方性を有する成形体、液晶表示素子などに利用できる。
【背景技術】
【０００２】
近年、偏光板、位相差板などの光学異方性を有する成形体に重合性の液晶性化合物が利用されている。この化合物が液晶状態において光学異方性を有し、重合によりこの化合物の配列が固定化されるためである。光学異方性を有する成形体に必要な光学的特性は目的によって異なるので、目的にあった特性を有する化合物が必要である。この化合物は重合して重合体とし、それを成形して利用することが一般的である。このような目的に使用される化合物は、前記の異方性に加えて重合体に関する特性も重要である。この特性は、化合物の重合速度、重合体の透明性、機械的強度、塗布性、溶解度、結晶化度、収縮性、透水度、吸水度、融点、ガラス転移点、透明点、耐薬品性などである。
【０００３】
アクリレートは重合反応性が大きく、得られる重合体が高い透明性を有するので、このような目的に用いられる（例えば、特許文献１、特許文献２、特許文献３および特許文献４参照。）。
【先行技術文献】
【特許文献】
【０００４】
【特許文献１】特開平７−１７９１０号公報
【特許文献２】特開平８−３１１１号公報（米国特許第５８６３４５７号明細書）
【特許文献３】特開平９−３１６０３２号公報
【特許文献４】米国特許第５６２２６４８号明細書
【発明の概要】
【発明が解決しようとする課題】
【０００５】
本発明の第一の目的は、液晶相の広い温度範囲を有し、他の化合物との優れた相溶性を有し、さらに、光学異方性などの必要な特性を有する重合性の液晶性化合物、およびこの化合物を含有する液晶組成物を提供することである。第二の目的は、透明性、機械的強度、塗布性、溶解度、結晶化度、収縮性、透水度、吸水度、融点、ガラス転移点、透明点、耐薬品性などの特性の多くに優れた重合体、およびこの重合体から製造した光学異方性を有する成形体を提供することである。第三の目的は、この重合体を含有する液晶表示素子を提供することである。
【課題を解決するための手段】
【０００６】
上記目的を達成するための手段は次の項のとおりである。
【０００７】
［１］  下記の式（１）または式（２）で表される化合物。
Ｒａ−Ｚ−（Ａ−Ｚ）ｍ−Ｒｂ                （１）
Ｒａ−Ｚ−（Ａ−Ｚ）ｍ−Ｒａ                （２）
2010241814.tif 000002
式中、Ｒａは、式（３−１）〜（３−５）の重合性基のいずれか１つであり；Ｒｂは水素、ハロゲン、−ＣＮ、−ＮＣＯ、−ＮＣＳ、または炭素数１〜２０のアルキルであり、このアルキルにおいて任意の−ＣＨ2−は−Ｏ−、−Ｓ−、−ＣＯ−、−ＣＯＯ−、−ＯＣＯ−、−ＣＨ＝ＣＨ−、または−Ｃ≡Ｃ−で置き換えられてもよく、そして任意の水素はハロゲンまたは−ＣＮで置き換えられてもよく；Ａは、１，４−シクロヘキシレン、１，４−シクロヘキセニレン、１，４−フェニレン、ナフタレン−２，６−ジイル、テトラヒドロナフタレン−２，６−ジイル、フルオレン−２，７−ジイル、ビシクロ［２．２．２］オクト−１，４−ジイル、またはビシクロ［３．１．０］ヘキス−３，６−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキルまたは炭素数１〜５のハロゲン化アルキルで置き換えられてもよく、これらの置換基が隣接しているときには、互いに結合して環の炭素−炭素結合と共に環を形成してもよいが、少なくとも１つのＡは式（４−１）または式（４−２）で表される置換された１，４−フェニレンであり、；Ｚは、単結合または炭素数１〜２０のアルキレンであり、このアルキレンにおいて任意の−ＣＨ2−は−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、そして任意の水素はハロゲンで置き換えられてもよく；Ｒｃは水素、ハロゲン、−ＣＦ3、または炭素数１〜５のアルキルであり；ｍは１〜６の整数であり、ｑは０または１である。
【０００８】
［２］  式（１）および（２）においてＲａが式（３−１）または（３−５）である［１］項に記載の化合物。
［３］  式（１）および（２）においてＲａが式（３−１）または（３−５）であり、式（４−１）または式（４−２）で表される環以外のＡが、１，４−シクロヘキシレン、任意の水素がハロゲンで置き換えられた１，４−シクロヘキシレン、１，４−フェニレン、または任意の水素がハロゲンで置き換えられた１，４−フェニレンである［１］項に記載の化合物。
［４］  式（１）および（２）においてＲａが式（３−１）または（３−５）であり、式（４−１）または式（４−２）で表される環以外のＡが、１，４−シクロヘキシレン、任意の水素がハロゲンで置き換えられた１，４−シクロヘキシレン、１，４−フェニレン、または任意の水素がハロゲンで置き換えられた１，４−フェニレンであり、Ｚが、単結合、−（ＣＨ2）ａ−、−Ｏ（ＣＨ2）ａ−、−（ＣＨ2）ａＯ−、−Ｏ（ＣＨ2）ａＯ−、−ＣＨ＝ＣＨ−、−Ｃ≡Ｃ−、−ＣＯＯ−、−ＯＣＯ−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−、−ＯＣＦ２−、または−ＣＦ２Ｏ−であり、ａは１〜２０の整数である［１］項に記載の化合物。
【０００９】
［５］  式（１）および（２）においてＲａが式（３−２）〜（３−４）のいずれか１つである［１］項に記載の化合物。
［６］  式（１）および（２）においてＲａが式（３−２）〜（３−４）のいずれか１つであり、式（４−１）または式（４−２）で表される環以外のＡが、１，４−シクロヘキシレン、任意の水素がハロゲンで置き換えられた１，４−シクロヘキシレン、１，４−フェニレン、または任意の水素がハロゲンで置き換えられた１，４−フェニレンである［１］項に記載の化合物。
［７］  式（１）および（２）においてＲａが式（３−２）〜（３−４）のいずれか１つであり、式（４−１）または式（４−２）で表される環以外のＡが、１，４−シクロヘキシレン、任意の水素がハロゲンで置き換えられた１，４−シクロヘキシレン、１，４−フェニレン、または任意の水素がハロゲンで置き換えられた１，４−フェニレンであり、Ｚが、単結合、−（ＣＨ2）ａ−、−Ｏ（ＣＨ2）ａ−、−（ＣＨ2）ａＯ−、−Ｏ（ＣＨ2）ａＯ−、−ＣＨ＝ＣＨ−、−Ｃ≡Ｃ−、−ＣＯＯ−、−ＯＣＯ−、−ＯＣＦ２−、または−ＣＦ２Ｏ−であり、ａは１〜２０の整数である［１］項に記載の化合物。
【００１０】
［８］  式（１）および（２）においてｍが２である［１］項に記載の化合物。
［９］  式（１）および（２）においてｍが３である［１］項に記載の化合物。
［１０］  式（１）および（２）においてｍが４である［１］項に記載の化合物。
【００１１】
［１１］  式（１）および（２）においてＲａが式（３−１）または（３−５）であり、Ａの１つが式（４−１）であり、それ以外のＡが、１，４−シクロヘキシレン、１，４−フェニレンまたは任意の水素がハロゲンで置き換えられた１，４−フェニレンであり、Ｚが、単結合、−ＣＯＯ−、−ＯＣＯ−、−（ＣＨ2）ａ−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−、−Ｏ（ＣＨ2）ａ−、−（ＣＨ2）ａＯ−または−Ｏ（ＣＨ2）ａＯ−であり、ａは１〜２０の整数である［１］項に記載の化合物。
［１２］  式（１）および（２）においてＲａが式（３−１）または（３−５）であり、Ａの１つが式（４−２）であり、それ以外のＡが、１，４−シクロヘキシレン、１，４−フェニレンまたは任意の水素がハロゲンで置き換えられた１，４−フェニレンであり、Ｚが、単結合、−ＣＯＯ−、−ＯＣＯ−、−（ＣＨ2）ａ−、−Ｏ（ＣＨ2）ａ−、−（ＣＨ2）ａＯ−または−Ｏ（ＣＨ2）ａＯ−であり、ａは１〜２０の整数である［１］項に記載の化合物。
［１３］  式（１）および（２）においてＲａが式（３−１）または（３−５）であり、Ａの１つが式（４−１）であり、それ以外のＡが、１，４−フェニレンであり、Ｚが−ＣＯＯ−、−ＯＣＯ−、−（ＣＨ2）ａ−、−Ｏ（ＣＨ2）ａ−、−（ＣＨ2）ａＯ−または−Ｏ（ＣＨ2）ａＯ−であり、ａは１〜２０の整数である［１］項に記載の化合物。
【００１２】
［１４］  式（１）および（２）においてＲａが式（３−２）〜（３−４）のいずれか１つであり、Ａの１つが式（４−１）であり、それ以外のＡが、１，４−シクロヘキシレン、１，４−フェニレンまたは任意の水素がハロゲンで置き換えられた１，４−フェニレンであり、Ｚが、単結合、−ＣＯＯ−、−ＯＣＯ−、−（ＣＨ2）ａ−、−Ｏ（ＣＨ2）ａ−、−（ＣＨ2）ａＯ−または−Ｏ（ＣＨ2）ａＯ−であり、ａは１〜２０の整数である［１］項に記載の化合物。
［１５］  式（１）および（２）においてＲａが式（３−２）〜（３−４）のいずれか１つであり、Ａの１つが式（４−２）であり、それ以外のＡが、１，４−シクロヘキシレン、１，４−フェニレンまたは任意の水素がハロゲンで置き換えられた１，４−フェニレンであり、Ｚが、単結合、−ＣＯＯ−、−ＯＣＯ−、−（ＣＨ2）ａ−、−Ｏ（ＣＨ2）ａ−、−（ＣＨ2）ａＯ−または−Ｏ（ＣＨ2）ａＯ−であり、ａは１〜２０の整数である［１］項に記載の化合物。
［１６］  式（１）および（２）においてＲａが式（３−２）〜（３−４）のいずれか１つであり、Ａの１つが式（４−１）であり、それ以外のＡが、１，４−フェニレンであり、Ｚが−ＣＯＯ−、−ＯＣＯ−、−（ＣＨ2）ａ−、−Ｏ（ＣＨ2）ａ−、−（ＣＨ2）ａＯ−または−Ｏ（ＣＨ2）ａＯ−であり、ａは１〜２０の整数である［１］項に記載の化合物。
【００１３】
［１７］  下記の式（ａ）〜（ｒ）のいずれか１つで表される化合物。
Ｒａ−Ｚ−Ｂ−Ｒａ                                                （ａ）
Ｒａ−Ｚ−Ｂ−Ｚ−Ａ−Ｒａ                                        （ｂ）
Ｒａ−Ｚ−Ｂ−Ｚ−Ａ−Ｚ−Ａ−Ｒａ                                （ｃ）
Ｒａ−Ｚ−Ａ−Ｚ−Ｂ−Ｚ−Ａ−Ｒａ                                （ｄ）
Ｒａ−Ｚ−Ｂ−Ｚ−Ａ−Ｚ−Ａ−Ｚ−Ａ−Ｒａ                        （ｅ）
Ｒａ−Ｚ−Ａ−Ｚ−Ｂ−Ｚ−Ａ−Ｚ−Ａ−Ｒａ                        （ｆ）
Ｒａ−Ｚ−Ｂ−Ｚ−Ａ−Ｚ−Ａ−Ｚ−Ａ−Ｚ−Ａ−Ｒａ                （ｇ）
Ｒａ−Ｚ−Ａ−Ｚ−Ｂ−Ｚ−Ａ−Ｚ−Ａ−Ｚ−Ａ−Ｒａ                （ｈ）
Ｒａ−Ｚ−Ａ−Ｚ−Ａ−Ｚ−Ｂ−Ｚ−Ａ−Ｚ−Ａ−Ｒａ                （ｉ）
Ｒａ−Ｚ−Ｂ−Ｚ−Ｒａ                                            （ｊ）
Ｒａ−Ｚ−Ｂ−Ｚ−Ａ−Ｚ−Ｒａ                                    （ｋ）
Ｒａ−Ｚ−Ｂ−Ｚ−Ａ−Ｚ−Ａ−Ｚ−Ｒａ                            （ｌ）
Ｒａ−Ｚ−Ａ−Ｚ−Ｂ−Ｚ−Ａ−Ｚ−Ｒａ                            （ｍ）
Ｒａ−Ｚ−Ｂ−Ｚ−Ａ−Ｚ−Ａ−Ｚ−Ａ−Ｚ−Ｒａ                    （ｎ）
Ｒａ−Ｚ−Ａ−Ｚ−Ｂ−Ｚ−Ａ−Ｚ−Ａ−Ｚ−Ｒａ                    （ｏ）
Ｒａ−Ｚ−Ｂ−Ｚ−Ａ−Ｚ−Ａ−Ｚ−Ａ−Ｚ−Ａ−Ｚ−Ｒａ            （ｐ）
Ｒａ−Ｚ−Ａ−Ｚ−Ｂ−Ｚ−Ａ−Ｚ−Ａ−Ｚ−Ａ−Ｚ−Ｒａ            （ｑ）
Ｒａ−Ｚ−Ａ−Ｚ−Ａ−Ｚ−Ｂ−Ｚ−Ａ−Ｚ−Ａ−Ｚ−Ｒａ            （ｒ）
2010241814.tif 000003
式中、Ｒａは、式（３−１）〜（３−５）の重合性基のいずれか１つであり；Ｒｂは水素、ハロゲン、−ＣＮ、−ＮＣＯ、−ＮＣＳ、または炭素数１〜２０のアルキルであり、このアルキルにおいて任意の−ＣＨ2−は−Ｏ−、−Ｓ−、−ＣＯ−、−ＣＯＯ−、−ＯＣＯ−、−ＣＨ＝ＣＨ−、または−Ｃ≡Ｃ−で置き換えられてもよく、そして任意の水素はハロゲンまたは−ＣＮで置き換えられてもよく；Ａは、１，４−シクロヘキシレン、１，４−シクロヘキセニレン、１，４−フェニレン、ナフタレン−２，６−ジイル、テトラヒドロナフタレン−２，６−ジイル、フルオレン−２，７−ジイル、ビシクロ［２．２．２］オクト−１，４−ジイル、またはビシクロ［３．１．０］ヘキス−３，６−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキルまたは炭素数１〜５のハロゲン化アルキルで置き換えられてもよく、これらの置換基が隣接しているときには、互いに結合して環の炭素−炭素結合と共に環を形成してもよく；Ｂは式（４−１）または式（４−２）で表される置換された１，４−フェニレンであり；Ｚは、単結合または炭素数１〜２０のアルキレンであり、このアルキレンにおいて任意の−ＣＨ2−は−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、そして任意の水素はハロゲンで置き換えられてもよく；Ｒｃは水素、ハロゲン、−ＣＦ3、または炭素数１〜５のアルキルであり；ｑは０または１である。
【００１４】
［１８］  式（ａ）〜（ｒ）においてＡが、１，４−シクロヘキシレンまたは１，４−フェニレンであり、これらの環において任意の水素がハロゲンで置き換えられてもよく；Ｚが、単結合、−ＣＨ＝ＣＨ−、−Ｃ≡Ｃ−、−ＣＯＯ−、−ＯＣＯ−、−（ＣＦ2）2−、−ＣＦ＝ＣＦ−、−ＯＣＦ２−、−ＣＦ２Ｏ−、−（ＣＨ2）ａ−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−、−Ｏ（ＣＨ2）ａ−、−（ＣＨ2）ａＯ−または−Ｏ（ＣＨ2）ａＯ−であり、ａは１〜２０の整数である［１７］項に記載の化合物。
［１９］  式（ａ）〜（ｉ）においてＡが、１，４−シクロヘキシレン、１，４−フェニレンまたは任意の水素がハロゲンで置き換えられた１，４−フェニレンであり、Ｚが、単結合、−ＣＯＯ−、−ＯＣＯ−、−（ＣＨ2）ａ−、−Ｏ（ＣＨ2）ａ−、−（ＣＨ2）ａＯ−または−Ｏ（ＣＨ2）ａＯ−であり、ａは１〜２０の整数である［１７］項に記載の化合物。
【００１５】
［２０］  少なくとも２つの重合性化合物を含有し、少なくとも１つの重合性化合物が［１］〜［１９］項のいずれか１項に記載の化合物である液晶組成物。
［２１］  重合性化合物のすべてが［１］〜［１９］項のいずれか１項に記載の化合物である［２０］項に記載の液晶組成物。
［２２］  ［１］〜［１９］項のいずれか１項に記載の化合物の少なくとも１つと、該化合物以外の重合性化合物の少なくとも１つとを含有する［２０］項に記載の液晶組成物。
［２３］  ［１］〜［１９］項のいずれか１項に記載の化合物の少なくとも１つと、式（Ａ）、式（Ｂ）および式（Ｃ）のそれぞれで表される化合物の群から選択された少なくとも１つの重合性化合物とを含有する［２０］項に記載の液晶組成物。
2010241814.tif 000004
式中、Ｒｄは水素、メチル、エチルまたはプロピルであり；Ｒｅは−ＣＮ、炭素数１〜２０のアルキルまたは炭素数１〜２０のアルコキシであり；環Ａａ、ＡｂおよびＡｃは独立して、１，４−シクロヘキシレン、１，４−フェニレンまたは任意の水素がフッ素で置き換えられた１，４−フェニレンであり；環Ａｄは、１，４−フェニレン、または２−メチル−１，４−フェニレンであり；ＺａおよびＺｂは独立して、単結合、−（ＣＨ2）2−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−、−ＣＯＯ−、または−ＯＣＯ−であり；αは、０〜２０の整数であり；ｓは０または１である。
【００１６】
［２４］  液晶組成物が、さらに光学活性化合物を含有する［２０］〜［２３］項のいずれか１項に記載の液晶組成物。
【００１７】
［２５］  ［１］〜［１９］項のいずれか１項に記載の化合物の少なくとも１つを重合させて得られる重合体。
［２６］  ［１］〜［１９］項のいずれか１項に記載の化合物の１つを単独重合させて得られる重合体。
［２７］  ［２０］〜［２４］項のいずれか１項に記載の組成物を重合させて得られる重合体。
［２８］  重量平均分子量が５００〜１００，０００である［２５］項に記載の重合体。
［２９］  重量平均分子量が１，０００〜５０，０００である［２５］項に記載の重合体。
［３０］  重合体が光学活性である［２５］〜［２７］項のいずれか１項に記載の重合体。
【００１８】
［３１］  ［２５］〜［３０］項のいずれか１項に記載の重合体から得られるフィルム。
［３２］  ［２５］〜［３０］項のいずれか１項に記載の重合体を含有する、光学異方性を有する成形体。
［３３］  ［２５］〜［３０］項のいずれか１項に記載の重合体を含有する位相差膜。
［３４］  ［２５］〜［３０］項のいずれか１項に記載の重合体を含有する液晶配向膜。
［３５］  ［２５］〜［３０］項のいずれか１項に記載の重合体を含有する反射防止膜。
［３６］  ［２５］〜［３０］項のいずれか１項に記載の重合体を含有する視野角補償膜。
［３７］  ［２５］〜［３０］項のいずれか１項に記載の重合体を含有する偏光素子。
［３８］  ［２５］〜［３０］項のいずれか１項に記載の重合体を含有する選択反射機能を有する膜。
［３９］  ［３１］項に記載のフィルム、［３２］項に記載の光学異方性を有する成形体、［３３］項に記載の位相差膜、［３４］項に記載の液晶配向膜、［３５］項に記載の反射防止膜、［３６］項に記載の視野角補償膜、［３７］項に記載の偏光素子、および［３８］項に記載の選択反射機能を有する膜の群から選択された少なくとも１つを含有する液晶表示素子。
［４０］  ［２０］〜［２４］項のいずれか１項に記載の組成物を含有する液晶表示素子。
【００１９】
ここで、「これらの環において任意の−ＣＨ２−は−Ｏ−で置き換えられてもよい」の句の意味を一例で示す。−Ｃ４Ｈ８−において任意の−ＣＨ２−を−Ｏ−で置き換えた基の一部は、−Ｃ３Ｈ６Ｏ−、−ＣＨ２−Ｏ−（ＣＨ２）２−および−ＣＨ２−Ｏ−ＣＨ２−Ｏ−である。このように「任意の」は、「区別なく選択された少なくとも１つの」を意味する。化合物の安定性を考慮して、酸素と酸素とが隣接した−ＣＨ２−Ｏ−Ｏ−ＣＨ２−よりも、酸素と酸素とが隣接しない−ＣＨ２−Ｏ−ＣＨ２−Ｏ−の方が好ましい。
「これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキルまたは炭素数１〜５のハロゲン化アルキルで置き換えられてもよい。」において、後者の「これらの環」は、任意の−ＣＨ２−が−Ｏ−で置き換えられた環、および任意の−ＣＨ＝が−Ｎ＝で置き換えられ環をも含む。
【００２０】
好ましいＲｂは、水素、ハロゲン、−ＣＮ、−ＣＦ３、−ＣＦ２Ｈ、−ＣＦＨ２、−ＯＣＦ３、−ＯＣＦ２Ｈ、炭素数１〜２０のアルキル、炭素数１〜１９のアルコキシ、および炭素数２〜２１のアルケニルである。特に好ましいＲｂは、−ＣＮ、炭素数１〜２０のアルキルおよび炭素数１〜１９のアルコキシである。これらの基において、アルキルおよびアルケニルは分岐よりも直鎖の方が好ましい。
【００２１】
独立したＡの少なくとも１つは式（４−１）または式（４−２）で表される置換された１，４−フェニレンであり、好ましいそれ以外のＡは、１，４−シクロヘキシレン、１，４−フェニレン、２−フルオロ−１，４−フェニレン、２、３−ジフルオロ−１，４−フェニレン、２，５−ジフルオロ−１，４−フェニレン、２，６−ジフルオロ−１，４−フェニレン、１，３−ジオキサン−２，５−ジイル、ピリジン−２，５−ジイル、６−フルオロピリジン−２，５−ジイル、ピリミジン−２，５−ジイル、ピリダジン−３，６−ジイル、ナフタレン−２，６−ジイル、テトラヒドロナフタレン−２，６−ジイル、およびフルオレン−２，７−ジイルである。特に好ましいそれ以外のＡは、１，４−シクロヘキシレン、１，４−フェニレン、２−フルオロ−１，４−フェニレン、２、３−ジフルオロ−１，４−フェニレン、２，５−ジフルオロ−１，４−フェニレン、および２，６−ジフルオロ−１，４−フェニレンである。１，４−シクロヘキシレンおよび１，３−ジオキサン−２，５−ジイルはシスよりもトランスの方が好ましい。２−フルオロ−１，４−フェニレンは、３−フルオロ−１，４−フェニレンと構造的に同一であるので、後者は例示しなかった。この規則は、２，５−ジフルオロ−１，４−フェニレンと３，６−ジフルオロ−１，４−フェニレンの関係などにも適用される。
【００２２】
大きな光学異方性を有する化合物は、式（４−１）または式（４−２）で表される置換された１，４−フェニレンである以外のＡが、任意の水素がハロゲンで置き換えられてもよい１，４−フェニレン、ピリジン−２，５−ジイル、ピリミジン−２，５−ジイル、ピリダジン−３，６−ジイル、ナフタレン−２，６−ジイル、テトラヒドロナフタレン−２，６−ジイル、またはフルオレン−２，７−ジイルであることが好ましい。小さな光学異方性を有する化合物は、それ以外のＡが１，４−シクロヘキシレン、１，４−シクロヘキセニレンまたは１，３−ジオキサン−２，５−ジイルであることが好ましい。
【００２３】
好ましいＺは単結合、−（ＣＨ2）ａ−、−Ｏ（ＣＨ2）ａ−、−（ＣＨ2）ａＯ−、−Ｏ（ＣＨ2）ａＯ−、−ＣＨ＝ＣＨ−、−Ｃ≡Ｃ−、−ＣＯＯ−、−ＯＣＯ−、−（ＣＦ2）2−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−、−Ｃ≡Ｃ−ＣＯＯ−、−ＯＣＯ−Ｃ≡Ｃ−、−ＣＨ＝ＣＨ−（ＣＨ2）2−、−（ＣＨ2）2−ＣＨ＝ＣＨ−、−ＣＦ＝ＣＦ−、−Ｃ≡Ｃ−ＨＣ＝ＣＨ−、−ＣＨ＝ＣＨ−Ｃ≡Ｃ−、−ＯＣＦ２−、または−ＣＦ２Ｏ−であり、ａは１〜２０の整数である。
【００２４】
より好ましいＺは、単結合、−（ＣＨ2）2−、−（ＣＨ2）4−、−ＯＣＨ2−、−Ｏ（ＣＨ2）3−、−ＣＨ2Ｏ−、−（ＣＨ2）3Ｏ−、−Ｏ（ＣＨ2）2Ｏ−、−ＣＨ＝ＣＨ−、−Ｃ≡Ｃ−、−ＣＯＯ−、−ＯＣＯ−、−（ＣＦ2）2−、−ＣＦ＝ＣＦ−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−、−ＯＣＦ２−、または−ＣＦ２Ｏ−である。特に好ましいＺは、単結合、−（ＣＨ2）2−、−ＯＣＨ2−、−ＣＨ2Ｏ−、−Ｏ（ＣＨ2）2Ｏ−、−ＣＨ＝ＣＨ−、−（ＣＨ2）4−、−ＣＦ＝ＣＦ−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−、−ＯＣＦ２−、または−ＣＦ２Ｏ−である。小さな粘度を有する化合物は、Ｚが単結合、−（ＣＨ2）2−、−ＣＨ＝ＣＨ−、−ＣＦ＝ＣＦ−、−ＯＣＦ２−、または−ＣＦ２Ｏ−であることが好ましい。これらの結合基において、二重結合はシスよりもトランスの方が好ましい。
【００２５】
ＲａまたはＲｂに隣接するＺにおいて、アルキレンの好ましい炭素数は１〜９であり、より好ましい炭素数は３〜７であり、特に好ましい炭素数は２〜６である。アルキレンの好ましい例は、（Ｚ１−１）〜（Ｚ１−７）および（Ｚ５−１）〜（Ｚ５−７）である。
【００２６】
2010241814.tif 000005
【００２７】
（Ｚ１−１）〜（Ｚ１−７）において、ｒは２〜６の整数であり、ｓおよびｔは独立して、１または２である。また（Ｚ５−１）〜（Ｚ５−７）において、ｕは２〜６の整数であり、ｖおよびｗは独立して、１または２である。ただし、ｓ＋ｔ≦８、ｖ＋ｗ≦８である。
【００２８】
好ましいＲｃは、水素、ハロゲンおよびメチルである。特に好ましいＲｃは、水素、フッ素およびメチルである。
【００２９】
ｍは１〜６の整数である。好ましいｍは、２〜４の整数である。本発明の化合物は、ｍが２のとき、六員環などの環を２つ有する二環の化合物である。ｍが３と４のときは、それぞれ三環と四環の化合物である。ｍが１であるとき、２つのＺは同一であってもよいし、または異なってもよい。ｍが２であるとき、３つのＺ（または２つのＡ）は同一であってもよいし、または異なってもよい。ｍが３〜６であるときについても同様である。ＲａおよびＲｃの基についても同様である。液晶相の温度範囲を低温側に設定したい場合は二環を、比較的高温側に設定したい場合は三環または四環化合物を選択すればよい。より高温側に液晶相の温度範囲を設定したい場合は、ｍが４、５または６である化合物を選択すればよい。
【発明の効果】
【００３０】
本発明の化合物は、液晶相の広い温度範囲を有し、他の化合物との優れた相溶性を有し、さらに、光学異方性などの必要な特性を有する重合性の液晶性化合物およびこの化合物を含有する液晶組成物に使用できる。本発明の重合体は、透明性、機械的強度、塗布性、溶解度、結晶化度、収縮性、透水度、吸水度、融点、ガラス転移点、透明点、耐薬品性などの特性の多くに優れ、この重合体から光学異方性を有する成形体を製造でき、またこの重合体を含有する液晶表示素子を製造できる。
【発明を実施するための形態】
【００３１】
この明細書における用語の使い方は次のとおりである。用語「液晶性化合物」は、液晶相を有する化合物、および液晶相を有しないが液晶組成物の成分として有用な化合物の総称として用いる。重合性の用語はこの技術分野において光、熱、触媒などの方法により重合し、重合体を与える能力を意味する。液晶性化合物と液晶組成物の用語は、それぞれ化合物と組成物とで表記することがある。式（１）、式（２）で表される化合物を、それぞれ化合物（１）、化合物（２）と表記することがある。化合物（１）、化合物（２）から得られる重合体を、それぞれ重合体（１）、重合体（２）と表記することがある。アクリレートとメタアクリレートとを（メタ）アクリレートと表記することがある。
【００３２】
化合物（１）、（２）およびそれらの重合体は次の特徴を有する。
（１）化合物（１）および（２）は一環〜六環を有し、重合性と液晶性を有する。
（２）化合物（１）および（２）は、通常使用される条件下において物理的および化学的に極めて安定であり、他の化合物との相溶性がよい。
（３）化合物（１）および（２）を構成する環、結合基または側鎖を適切に選ぶことによって、大きい誘電率異方性、小さい誘電率異方性、大きい光学異方性、小さい光学異方性、小さい粘度などの物性値を調整することができる。
（４）化合物（１）および（２）の構造を適切に選択することで、その重合体は最適な透明性、機械的強度、塗布性、溶解度、結晶化度、収縮性、透水度、吸水度、融点、ガラス転移点、透明点、耐薬品性などの特性を有する。これらの特性はＪＩＳなどに定義された測定方法に従って求めることができる。
【００３３】
化合物（１）および（２）の物性は次のとおりである。
二環および三環の化合物（１）および（２）は小さな粘度を有する。三環以上の化合物（１）および（２）は高い透明点（液晶相−等方性液体の相転移温度）を有する。化合物（１）および（２）は三環以上の化合物であっても、溶媒に溶解した場合、濡れ性が良好なので、組成物の調製、基板上への塗布および薄膜化において有利である。三環以上の化合物（１）および（２）は液晶相の非常に広い温度範囲を有する。特に、三環以上の化合物（１）および（２）は高温度範囲に液晶相を有するので、二環の化合物（１）または（２）と混合することで、低温度範囲までを液晶相の温度範囲でカバーされた液晶組成物を調製できる。
【００３４】
少なくとも２つのシクロヘキサン環を有する化合物（１）および（２）は、高い透明点、小さな光学異方性および小さな粘度を有する。少なくとも２つのベンゼン環を有する化合物（１）および（２）は、比較的大きな光学異方性および大きな液晶配向秩序度（orientational order parameter）を有する。少なくとも３つのベンゼン環を有する化合物（１）および（２）は、特に大きな光学異方性、液晶相の広い温度範囲および高い化学的安定性を有する。
【００３５】
１，４−フェニレンの２位または３，５位がフッ素である化合物（１）および（２）は、化学的に安定であり、誘電率異方性が特に大きい。Ａが２，３−ジフルオロ−１，４−フェニレンである化合物（１）および（２）は、化学的に安定であり、誘電率異方性が負である。
【００３６】
Ｒｃが水素、ハロゲンまたは炭素数１〜５のアルキルである化合物（１）および（２）は、重合性が大きいので好適である。Ｒｃが水素またはフッ素である化合物（１）および（２）は、重合性が最も大きい。Ｒｃが炭素数１〜５のアルキルである化合物（１）および（２）は、炭素数が増えるに従い重合性が低下する。従って、Ｒｃがアルキルのときはメチルが好ましい。
【００３７】
Ｚのすべてが単結合である化合物（１）および（２）は、特に高い透明点を有する。結合基が二重結合を有する化合物（１）および（２）は、液晶相の広い温度範囲を有する。結合基が三重結合を有する化合物（１）および（２）は、特に大きな光学異方性を有する。
これらのことから環、側鎖および結合基を適切に選択することにより、目的の物性を有する化合物（１）および（２）を得ることができる。化合物（１）および（２）を構成する原子がその同位体であっても同様の特性を示すので好ましく用いることができる。
【００３８】
化合物（１）および（２）において化合物の中央基「−Ｚ−（Ａ−Ｚ）−」の好ましい例は、中央基（１−１）〜（１−７８）である。これらの化合物において、Ｚの意味は式（１）および（２）と同一であり、複数のＺは同じであっても異なっていても良い。また、環Ｃ（２）は式（４−１）または式（４−２）で表される置換された１，４−フェニレンのいずれかを表す。中央基（１−１）〜（１−７８）において１，４−シクロヘキシレン、１，４−フェニレン、１，４−シクロヘキセニレン、ピリジン−２，５−ジイル、ナフタレン−２，６−ジイル、テトラヒドロナフタレン−２，６−ジイル、およびフルオレン−２，７−ジイルは、下記式で表すようにフッ素またはメチルで置換されてもよい。
【００３９】
2010241814.tif 000006
【００４０】
2010241814.tif 000007
【００４１】
2010241814.tif 000008
【００４２】
2010241814.tif 000009
【００４３】
2010241814.tif 000010
【００４４】
2010241814.tif 000011
【００４５】
2010241814.tif 000012
【００４６】
2010241814.tif 000013
【００４７】
2010241814.tif 000014
【００４８】
2010241814.tif 000015
【００４９】
化合物（１）および（２）のさらに好ましい例は、中央基（１−２）〜（１−３）、中央基（１−１３）〜（１−１６）、中央基（１−２３）〜（１−３７）、中央基（１−４４）、中央基（１−４５）、中央基（１−４８）、中央基（１−６３）、中央基（１−６５）、中央基（１−６９）、または中央基（１−７０）を有する化合物である。
【００５０】
次に、化合物（１）および（２）の製造方法について説明する。
化合物（１）および（２）は、ホーベン・ワイル（Houben Wyle, Methoden der Organischen Chemie, Georg Thieme Verlag, Stuttgart）、オーガニック・リアクションズ（Organic Reactions, John Wily & Sons Inc.）、オーガニック・シンセシーズ（Organic Syntheses, John Wily & Sons, Inc.）、コンプリヘンシブ・オーガニック・シンセシス（Comprehensive Organic Synthesis, Pergamon Press）、新実験化学講座（丸善）などに記載された有機化学における合成方法を適切に組み合わせることにより製造できる。
【００５１】
式（４−１）で表される環構造は次の方法で構築できる。化合物（ａ）と１，１，１，４，４，４−ヘキサフルオロ−２−ブチン（ｂ）とをDiels-Alder反応によって化合物（ｃ）としたのち、酸性条件下にて開環、脱保護を行うことで化合物（４−１−ａ）を製造できる。そしてトリフェニルホスフィンの存在下で、化合物（４−１−ａ）にハロゲン（塩素、臭素、ヨウ素）を作用させることにより、水酸基をハロゲンに変換した化合物（４−１−ｂ）を製造できる。化合物（４−１−ｂ）への変換が困難な場合は、トシレートやトリフレートを化合物（４−１−ｂ）の等価体として使用できる。なお、化合物（ａ）は、公知の方法（Gui-Ding Zhu, et al, Organic Letters, 2（21）, 3345 [2000]）で合成することができる。
【００５２】
式（４−２）で表される環構造は次の方法で構築できる。化合物（ｄ）にノルマルブチルリチウムを作用させ、次にホウ酸トリイソプロピルを作用させたのち、過酸化水素にて酸化させることで化合物（ｅ）を得る。ピリジウムｐ−トルエンスルホネート存在下、化合物（ｅ）にジヒドロピランを作用させ化合物（ｆ）を得る。これにノルマルブチルリチウムを作用させ、次にホウ酸トリイソプロピルを作用させたのち、過酸化水素にて酸化させることで化合物（４−２−ａ）を製造できる。そしてトリフェニルホスフィンの存在下で、化合物（４−２−ａ）にハロゲン（塩素、臭素、ヨウ素）を作用させることにより水酸基をハロゲンに変換した化合物（４−２−ｂ）を製造できる。前述と同様、トシレートやトリフレートを化合物（４−２−ｂ）の等価体として使用できる。
【００５３】
2010241814.tif 000016
【００５４】
化合物（１）および（２）の主骨格（液晶残基）は次に示す方法で、またはそれらを適切に組み合わせることで構築できる。すなわち、結合基Ｚを生成する方法の一例に関して、最初にスキームを示し、次にスキームの製造方法を説明する。このスキームにおいて、ＭＳＧ１またはＭＳＧ２は少なくとも１つの環を有する１価の有機基である。スキームで用いた複数のＭＳＧ１（またはＭＳＧ２）は、同一であってもよいし、異なってもよい。化合物（１Ａ）〜（１Ｋ）は化合物（１）および（２）に相当する。
【００５５】
2010241814.tif 000017
【００５６】
2010241814.tif 000018
【００５７】
2010241814.tif 000019
【００５８】
（Ｉ）単結合の生成
ホウ酸誘導体（５）と公知の方法で合成されるハライド（６）とを、炭酸塩水溶液とテトラキス（トリフェニルホスフィン）パラジウムのような触媒の存在下で反応させて化合物（１Ａ）を合成する。この化合物（１Ａ）は、公知の方法で合成される化合物（７）にｎ−ブチルリチウムを、次いで塩化亜鉛を反応させ、ジクロロビス（トリフェニルホスフィン）パラジウムのような触媒の存在下で化合物（６）を反応させることによっても合成される。ホウ酸誘導体（５）は化合物（７）をグリニヤール試薬またはリチウム試薬に誘導し、トリアルキルホウ酸エステルを作用することで製造できる。
【００５９】
（II）−ＣＯＯ−と−ＯＣＯ−の生成
化合物（７）にｎ−ブチルリチウムを、続いて二酸化炭素を反応させてカルボン酸（８）を得る。カルボン酸（８）と、公知の方法で合成されるフェノール（９）とをＤＣＣ（１，３−ジシクロヘキシルカルボジイミド）とＤＭＡＰ（４−ジメチルアミノピリジン）の存在下で脱水させて−ＣＯＯ−を有する化合物（１Ｂ）を合成する。この方法によって−ＯＣＯ−を有する化合物も合成できる。
【００６０】
（III）−ＣＦ２Ｏ−と−ＯＣＦ２−の生成
化合物（１Ｂ）をローソン試薬のような硫黄化剤で処理して化合物（１０）を得る。化合物（１０）をフッ化水素ピリジン錯体とＮＢＳ（Ｎ−ブロモスクシンイミド）でフッ素化し、−ＣＦ２Ｏ−を有する化合物（１Ｃ）を合成する。M. Kuroboshi et al., Chem. Lett., 1992，827.を参照。化合物（１Ｃ）は化合物（１０）を（ジエチルアミノ）サルファ  トリフルオリドでフッ素化しても合成される。William H. Bunnelle et al., J. Org. Chem. 1990, 55, 768.を参照。この方法によって−ＯＣＦ２−を有する化合物も合成できる。
【００６１】
（IV）−ＣＨ＝ＣＨ−の生成
化合物（６）をｎ−ブチルリチウムで処理したのち、Ｎ，Ｎ−ジメチルホルムアミドなどのホルムアミドと反応させてアルデヒド（１１）を得る。公知の方法で合成されるホスホニウム塩（１２）をカリウムｔ−ブトキシドのような塩基で処理して発生させたリンイリドを、アルデヒド（１１）に反応させて化合物（１Ｄ）を合成する。反応条件によってはシス体が生成するので、必要に応じて公知の方法によりシス体をトランス体に異性化する。
【００６２】
（Ｖ）−（ＣＨ２）２−の生成
化合物（１Ｄ）をパラジウム炭素のような触媒の存在下で水素化することにより、化合物（１Ｅ）を合成する。
【００６３】
（VI）−（ＣＨ２）４−の生成
ホスホニウム塩（１２）の代わりにホスホニウム塩（１３）を用い、項（IV）の方法に従って−（ＣＨ２）２−ＣＨ＝ＣＨ−を有する化合物を得る。これを接触水素化して化合物（１Ｆ）を合成する。
【００６４】
（VII）−Ｃ≡Ｃ−の生成
ジクロロパラジウムとハロゲン化銅との触媒存在下で、化合物（７）に２−メチル−３−ブチン−２−オールを反応させたのち、塩基性条件下で脱保護して化合物（１４）を得る。ジクロロビストリフェニルホスフィンパラジウムとハロゲン化銅との触媒存在下、化合物（１４）を化合物（６）と反応させて、化合物（１Ｇ）を合成する。
【００６５】
（VIII）−ＣＦ＝ＣＦ−の生成
化合物（７）をｎ−ブチルリチウムで処理したあと、テトラフルオロエチレンを反応させて化合物（１５）を得る。化合物（１５）をｎ−ブチルリチウムで処理したあと、化合物（６）と反応させて化合物（１Ｈ）を合成する。
【００６６】
（IX）−ＣＨ２Ｏ−または−ＯＣＨ２−の生成
化合物（１１）を水素化ホウ素ナトリウムなどの還元剤で還元して化合物（１６）を得る。これを臭化水素酸などでハロゲン化して化合物（１７）を得る。炭酸カリウムなどの存在下で、化合物（１７）を化合物（９）と反応させて化合物（１Ｊ）を合成する。
【００６７】
（Ｘ）−（ＣＨ2）3Ｏ−または−Ｏ（ＣＨ2）3−の生成
化合物（１１）の代わりに化合物（１８）を用いて、項（IX）の方法に従って化合物（１Ｋ）を合成する。
【００６８】
（XI）−（ＣＦ2）2−の生成
J. Am. Chem. Soc., 2001, 123, 5414.に記載された方法に従い、ジケトン（２１）をフッ化水素触媒の存在下、四フッ化硫黄でフッ素化して−（ＣＦ2）2−を有する化合物（１Ｌ）を得る。
【００６９】
本発明の組成物の第１は、化合物（１）または（２）の少なくとも１つと重合性でない液晶性化合物とを含有する組成物である。以下の説明では、「重合性でない液晶性化合物」を「非重合性液晶」で表記する。化合物（１）および（２）は、適正な液晶相の温度範囲や他の液晶性化合物との好適な相溶性など、液晶としての高い特性を有する。従って、化合物（１）または（２）と非重合性液晶とを含む液晶組成物は、液晶表示素子を製造するときに封入される組成物として用いることができる。かかる組成物を適切な重合条件に付す事で、組成物中の化合物（１）または（２）が重合し高分子化による網目構造が形成される。従って、この組成物の第１は、ＰＤＬＣおよびＰＮＬＣ用の材料として使用できる。
【００７０】
化合物（１）または（２）が光学活性である場合、組成物のらせんピッチの調整に有用である。この液晶組成物は、本発明の重合体を得るための原料として用いることもできる。その際には、本発明の重合体と液晶性化合物との複合体とすることもできる。非重合性液晶の例は、液晶化合物データベースLiqCryst（登録商標）（LCI Publisher GmbH (Hamburg, Germany)）などに記載されている液晶性化合物である。この液晶組成物は、更に二色性色素などの添加物を含有してもよい。
【００７１】
本発明の組成物の第２は、化合物（１）または（２）の少なくとも１つと化合物（１）または（２）でない重合性化合物とを含有する組成物である。以下の説明では、「化合物（１）または（２）でない重合性化合物」を「その他の重合性化合物」と称し、「化合物（１）または（２）の少なくとも１つとその他の重合性化合物とを含有する組成物」を、「重合性組成物」と称する。重合性組成物は液晶相を有することが好ましいが、目的によっては液晶相を有さなくてもよい。この重合性組成物に関する説明は、次の重合体に関する説明に含まれる。
【００７２】
本発明の重合体は、化合物（１）または（２）の少なくとも１つを重合させて得られる重合体である。化合物（１）、化合物（２）を重合することで、それぞれ重合体（１）、重合体（２）を製造できる。本発明の重合体の第１は、化合物（１）または（２）の１つを単独重合させて得られる単独重合体である。本発明の重合体の第２は、化合物（１）または（２）の少なくとも２つを共重合させて得られる共重合体である。本発明の重合体の第３は、化合物（１）または（２）の少なくとも１つとその他の重合性化合物とを含有する組成物、すなわち重合性組成物を共重合させて得られる共重合体である。これらのいずれの重合体も、重合性基（３−１）〜（３−５）に由来する構成単位（３−１−ｐ）〜（３−５−ｐ）を有する。
2010241814.tif 000020
【００７３】
重合性基（３−１）を有する化合物（１）は、高いラジカル重合性を有する。アゾビスイソブチロニトリルなどのラジカル重合開始剤の存在下、重合が可能である。構成単位（３−１−ｐ）を有する重合体（１）は、高い透明性を有する。
【００７４】
重合性基（３−２）を有する化合物（１）および重合性基（３−４）を有する化合物（１）は、高いラジカル重合性を有する。これらの化合物（１）は、紫外線によるラジカル重合性が特に高い。構成単位（３−２−ｐ）または構成単位（３−４−ｐ）を有する重合体（１）を光重合によって製造したときは、機械的強度が大きく、表面硬度が高い。
【００７５】
重合性基（３−３）を有する化合物（１）および重合性基（３−５）を有する化合物（１）は、高いカチオン重合性を有する。重合反応を阻害する物質（例えば、酸素）の存在下でも重合できる。構成単位（３−５−ｐ）を有する重合体（１）は、各種の基板材料との密着性に優れる。硬化収縮率が小さいので、各種の光学機能薄膜に好適に用いることができる。
【００７６】
化合物（１）は重合性基を１つ有する。化合物（２）は重合性基を２つ有する。本質的に化合物（２）は、対応する重合性基を有する化合物（１）と同様な基本的特徴を有する。加えて、化合物（２）は化合物（１）に比べ、より高い重合性を有する。化合物（２）は重合速度が大きく短時間で重合が完了する。化合物（２）は重合度の大きな重合体を与える。得られた重合体（２）は、耐熱性が高く、透水度、吸水度およびガス透過度が低く、機械的強度（特に、ヤング率、引張強度、引き裂き強度、曲げ強度、曲げ弾性率、衝撃強度など）、硬度、化学的安定性（耐薬品性）などに優れる。
【００７７】
化合物（１）または（２）の少なくとも２つ、または重合性組成物を重合させると、共重合体が得られる。化合物（１）または（２）の少なくとも２つ、または重合性組成物の組成を適宜選択することによって、目的とする特性を有する重合体（１）または重合体（２）を製造することができる。例えば、重合性基（３−１）を有する化合物（２）および重合性基（３−２）を有する化合物（２）を重合させると、機械的強度、表面硬度、耐熱性、および透明性に優れた重合体（２）が得られる。これは、重合性基（３−１）を有する化合物（２）、重合性基（３−２）を有する化合物（２）をそれぞれ単独重合して得られる各重合体（２）の特性を併せ持つ共重合体が得られることを示す。
【００７８】
化合物（１）または化合物（２）を使用して熱可塑性樹脂を製造できる。熱可塑性樹脂の好ましい重量平均分子量は５００〜１００，０００であり、より好ましくは１，０００〜５０，０００、さらに好ましくは２，０００〜１０，０００である。熱可塑性樹脂を製造するとき、重合度を大きくしない、または重量平均分子量を前述の範囲に調整する必要がある。重合性基を１つ有する化合物（１）が有利である。
【００７９】
本発明の化合物を使用して熱硬化性樹脂を製造できる。熱硬化性を有する重合体（１）および（２）は、三次元の架橋構造を有し、不溶不融となり、分子量の測定が不可能である。熱硬化性樹脂を製造するとき、重合速度の大きな重合性基を２つ有する化合物（２）が有利である。
【００８０】
重合性組成物に含有されるその他の重合性化合物は、薄膜形成性、機械的強度および熱的強度を最適化するために用いられ、化合物（１）または（２）と共重合し得るものであれば特に限定されず、また液晶性を有さなくてもよい。液晶性を有さない重合性化合物は、ビニル誘導体、スチレン誘導体、（メタ）アクリル酸誘導体、ソルビン酸誘導体、フマル酸誘導体、イタコン酸誘導体などである。
【００８１】
好ましいビニル誘導体は、塩化ビニル、フッ化ビニル、酢酸ビニル、ピバリン酸ビニル、２，２−ジメチルブタン酸ビニル、２，２−ジメチルペンタン酸ビニル、２−メチル−２−ブタン酸ビニル、プロピオン酸ビニル、ステアリン酸ビニル、２−エチル−２−メチルブタン酸ビニル、Ｎ−ビニルアセトアミド、ｐ−ｔ−ブチル安息香酸ビニル、Ｎ，Ｎ−ジメチルアミノ安息香酸ビニル、安息香酸ビニル、エチルビニルエーテル、ヒドロキシブチルモノビニルエーテル、ｔ−アミルビニルエーテル、シクロヘキサンジメタノールメチルビニルエーテル、α，β−ビニルナフタレン、メチルビニルケトン、イソブチルビニルケトンなどである。好ましいスチレン誘導体は、スチレン、ｏ−クロロスチレン、ｍ−クロロスチレン、ｐ−クロロスチレン、ｏ−クロロメチルスチレン、ｍ−クロロメチルスチレン、ｐ−クロロメチルスチレン、α−メチルスチレンなどである。
【００８２】
好ましい（メタ）アクリル酸誘導体は、メチル（メタ）アクリレート、エチル（メタ）アクリレート、ブチル（メタ）アクリレート、２−エチルヘキシル（メタ）アクリレート、フェニル（メタ）アクリレート、１，４−ブタンジオールジアクリレート、１，６−ヘキサンジオールジアクリレート、１，９−ノナンジオールジアクリレート、ネオペンチルグリコールジアクリレート、トリエチレングリコールジアクリレート、ジプロピレングリコールジアクリレート、トリプロピレングリコールジアクリレート、テトラエチレングリコールジアクリレート、トリメチロールプロパントリアクリレート、トリメチロールＥＯ付加トリアクリレート、ペンタエリストールトリアクリレート、トリスアクリロイルオキシエチルフォスフェート、ビスフェノールＡ  ＥＯ付加ジアクリレート、ビスフェノールＡ  グリジジルジアクリレート（商品名：大阪有機化学株式会社製  ビスコート７００）、ポリエチレングリコールジアクリレートジメチルイタコネートなどである。
【００８３】
好ましいソルビン酸誘導体は、ソルビン酸ナトリウム、ソルビン酸カリウム、ソルビン酸リチウム、ソルビン酸１−ナフチルメチルアンモニウム、ソルビン酸ベンジルアンモニウム、ソルビン酸ドデシルアンモニウム、ソルビン酸オクタデシルアンモニウム、ソルビン酸メチル、ソルビン酸エチル、ソルビン酸プロピル、ソルビン酸イソプロピル、ソルビン酸ブチル、ソルビン酸ｔ−ブチル、ソルビン酸ヘキシル、ソルビン酸オクチル、ソルビン酸オクタデシル、ソルビン酸シクロペンチル、ソルビン酸シクロヘキシル、ソルビン酸ビニル、ソルビン酸アリル、ソルビン酸プロパギルなどである。
【００８４】
好ましいフマル酸誘導体は、フマル酸ジメチル、フマル酸ジエチル、フマル酸ジイソプロピル、フマル酸ジブチル、フマル酸ジシクロペンチル、フマル酸ジシクロヘキシルなどである。好ましいイタコン酸誘導体は、ジエチルイタコネート、ジブチルイタコネート、ジイソプロピルイタコネートなどである。この他、ブタジエンやイソプレンなどを用いることもできる。なお、液晶性を示さない重合性化合物は、上記の例によって制限されない。
【００８５】
液晶性を有するその他の重合性化合物は、官能基としてアクリロイルオキシ基、メタクリロイルオキシ基、フマロイルオキシ基、マレイミジル基、オキシラン環、またはオキセタン環などを有する液晶性化合物であって、化合物（１）または（２）ではないものを挙げることができる。これらのうち液晶性アクリル酸誘導体は、透明で機械的強度の大きい重合体を与えるので好ましい。この化合物は、重合性組成物の液晶相の温度範囲を調整するために用いることもできる。
【００８６】
また、上記の液晶性を有するその他の重合性化合物のうち、液晶性アクリル酸誘導体を除く化合物は、その重合に要する時間がアクリル酸誘導体より長い場合がある。しかしながら、これらの重合性化合物は、副生物の生成を抑制し、重合体の機械強度および熱安定性を向上させるので有用である。本発明の重合体の特徴を維持し、且つ、この様な共重合体の特徴を顕著に発現させるためには式（３−１−ｐ）〜（３−５−ｐ）以外の構成単位を好ましくは５〜９５モル％、より好ましくは６０〜９５モル％含有させることが必要である。式（３−１−ｐ）〜（３−５−ｐ）で表される構成単位以外の構成単位のうち、液晶性を有する構成単位および液晶性を有さない構成単位それぞれについてはこの範囲内で自由に変更することができ、それらの合計量が上述する範囲内であれば良い。また、どちらか一方だけでも良い。
液晶性を有する化合物（１）または（２）以外の重合性化合物として、例えば、式（ＢＲＭ−１）〜（ＢＲＭ−１６）をあげる事ができる。
【００８７】
2010241814.tif 000021
2010241814.tif 000022
【００８８】
2010241814.tif 000023
2010241814.tif 000024
2010241814.tif 000025
【００８９】
式（ＢＲＭ−１）〜（ＢＲＭ−１６）において、Ｐ０は、アクリロイルオキシ基、メタクリロイルオキシ基、フマロイルオキシ基、マレイミジル基、オキシラン環、またはオキセタン環を有する重合性基であり、γは、炭素数２〜１５のアルキレンであり、δは０または１であり、Ｘ０は、炭素数１〜１５のアルキルまたは炭素数１〜１５のアルコキシ、ハロゲン、炭素数１〜３のハロゲン化アルキルまたは炭素数１〜３のハロゲン化アルコキシ、−ＣＮ、または−Ｏ（ＣＨ2）γＰ０であり、Ｌ１、Ｌ２、Ｌ３およびＬ４は独立に、水素、ハロゲン、炭素数１〜１５のアルキル、炭素数１〜１５のアルコキシ、炭素数１〜３のハロゲン化アルキル、炭素数１〜３のハロゲン化アルコキシであるが、Ｌ３＝Ｌ４＝トリフルオロメチル、およびＬ３＝水素かつＬ４＝トリフルオロメチルであることはない。
【００９０】
中でも特に好適な液晶性を有する化合物（１）または（２）以外の重合性化合物を、下記の式（ＢＲＭ−ａ−１）〜（ＢＲＭ−ａ−１１）および式（ＢＲＭ−ｂ−１）〜（ＢＲＭ−ｂ−１１）に例示する。同様な物性を有する液晶性化合物であれば、いずれも好適に使用できるので、この例示が本発明の組成物の構成を制限するものではない。
【００９１】
2010241814.tif 000026
【００９２】
2010241814.tif 000027
【００９３】
2010241814.tif 000028
【００９４】
2010241814.tif 000029
【００９５】
本発明の重合体は、化合物（１）または（２）の１つ、化合物（１）または（２）の少なくとも２つ、または化合物（１）または（２）の少なくとも１つを含有する重合性組成物に、必要に応じて開始剤、触媒、溶媒などを加えて重合させることによって得られる。共重合体は、ランダム共重合体、交互共重合体、ブロック共重合体、グラフト共重合体等のいずれであってもよい。また、配置繰返し単位は、イソタクチック、シンジオタクチック、アタクチックのいずれでも良い。
【００９６】
化合物（１）または（２）から本発明の重合体を得るには、種々の重合反応形式を用いることができる。利用できる重合反応形式は、フリーラジカル重合法、アニオン重合法、カチオン重合法、配位重合法などである。本発明の重合体を製造するには、その用途に適した重合法を選択することが好ましい。例えば、位相差フィルム、偏光素子などの光学異方性膜を製造するには、液晶相を保持した状態で敏速に重合させることが必要なため、紫外線または電子線等を照射する重合法が好ましい。その際には、化合物（１）または（２）と任意成分としてのその他の重合性化合物とを、必要に応じて光ラジカル重合開始剤の存在下で重合させる。
【００９７】
光ラジカル重合法の開始剤の一例は、２−ヒドロキシ−２−メチル−１−フェニルプロパン−１−オン（商品名：ダロキュアー１１７３）、１−ヒドロキシシクロヘキシルフェニルケトン（商品名：イルガキュアー１８４）、２，２−ジメトキシ−１，２−ジフェニルエタン−１−オン（商品名：イルガキュアー６５１）、イルガキュアー５００（商品名）、イルガキュアー２９５９（商品名）、イルガキュアー９０７（商品名）、イルガキュアー３６９（商品名）、イルガキュアー１３００（商品名）、イルガキュアー８１９（商品名）、イルガキュアー１７００（商品名）、イルガキュアー１８００（商品名）、イルガキュアー１８５０（商品名）、ダロキュアー４２６５（商品名）、イルガキュアー７８４（商品名）、ｐ−メトキシフェニル−２，４−ビス（トリクロロメチル）トリアジン、２−（ｐ−ブトキシスチリル）−５−トリクロロメチル−１，３，４−オキサジアゾール、９−フェニルアクリジン、１−（４−イソプロピルフェニル）−２−ヒドロキシ−２−メチルプロパン−１−オン、ベンジルジメチルケタール、２−メチル−１−［４−（メチルチオ）フェニル］−２−モルホリノプロパン−１、２，４−ジエチルキサントン／ｐ−ジメチルアミノ安息香酸メチル混合物などである。
【００９８】
熱重合法や光重合法により得られる重合体は、各種の保護膜や液晶配向膜、視野角補償膜などへの応用が可能である。光重合法においては、偏光、特に偏光ＵＶ光を用いることにより、重合性分子を偏光の方向に揃えた状態で重合させることができる。従って、光重合法により得られる重合体は、各種の保護膜や液晶配向膜などの他、ラビングを必要としない配向膜などへの応用も可能である。本発明の重合体は光学異方性を有するため、単独で位相差フィルムとして使用するか、または他の位相差フィルムと組み合わせることにより、偏光素子、円偏光素子、楕円偏光素子、反射防止膜、色補償板、選択反射フィルム、視野角補償板等への応用が可能である。
【００９９】
光学活性を有する化合物（１）または（２）を適当量含有した組成物、または光学活性でない化合物（１）または（２）に光学活性化合物を適当量添加して得られた組成物を、配向処理した基板上に塗布し、重合することによって、らせん構造（ツイスト構造）を示す位相差フィルムが得られる。化合物（１）または（２）の重合によって、このらせん構造が固定される。得られた光学異方性を有する成形体の特性は、得られたらせん構造のらせんピッチに依存する。このらせんピッチ長は、光学活性化合物の種類および添加量により調整できる。添加する光学活性化合物は１つでもよいが、らせんピッチの温度依存性を相殺する目的で複数の光学活性化合物を用いてもよい。また、この化合物（１）または（２）と光学活性化合物の他に、化合物（１）または（２）以外の重合性化合物が組成物に含まれてもよい。
【０１００】
この光学異方性を有する成形体の特性である可視光の選択反射は、らせん構造が入射光に作用し、円偏光や楕円偏光を反射させるものである。選択反射特性はλ＝ｎ・Pitch（λは選択反射中心波長、ｎは平均屈折率、Pitchはらせんピッチ）で表されるため、ｎ、Pitchによりλ、およびその帯域（Δλ）を適宜調整することができる。色純度を良くするにはΔλを小さくすればよいし、広帯域の反射を所望する際にはΔλを大きくすればよい。さらにこの選択反射はセル厚の影響も大きく受ける。色純度を保つためには、セル厚が小さくなりすぎないようにしなければならない。配向の均一性を保つためには、セル厚が大きくなりすぎないようにしなければならない。従って、適度なセル厚の調整が必要であり、０．５〜２５μｍが好ましく、０．５〜５μｍがより好ましい。
【０１０１】
らせんピッチを可視光よりさらに短くする事で、W. H. de Jeu, Physical Properties of Liquid Crystalline Materials, Gordon and Breach, New York(1980)に記載されているネガティブ型ｃプレート（ｃ−ｐｌａｔｅ）を調製できる。らせんピッチを短くするためには、ねじり力（ＨＴＰ：ヘリカル・ツイスティング・パワー）の大きな光学活性化合物を用い、さらにその添加量を増やすことで達成できる。
具体的にはλを３５０ｎｍ以下、好ましくは２００ｎｍ以下とすることで、ネガティブ型ｃプレートを調製できる。このネガティブ型ｃプレートは液晶表示素子のうちＶＡＮ型、ＶＡＣ型、ＯＣＢ型などの表示素子に適した光学補償膜となる。
【０１０２】
添加する光学活性化合物は、らせん構造を誘起しベースとなる重合性組成物と適切に混合できればいずれの光学活性化合物を用いてもよい。例えば、下記の光学活性化合物（Ｏｐ−１）〜（Ｏｐ−１３）が好適である。
【０１０３】
2010241814.tif 000030
2010241814.tif 000031
【０１０４】
2010241814.tif 000032
式中、Ｒｆは炭素数１〜１０のアルキルであり、＊が付与された炭素は不斉炭素である。
【０１０５】
添加する光学活性化合物は重合性化合物でも非重合性化合物のいずれでも良い。目的に応じて最適化できる。耐熱性、耐溶剤性を考慮した場合、重合性化合物の方が好適である。さらに添加する光学活性化合物はねじり力（ＨＴＰ：ヘリカル・ツイスティング・パワー）が大きい方がらせんピッチを短くする上で好適である。ねじり力の大きな化合物の代表例がＤＥ１０２２１７５１号公報で開示されている。特に好適な化合物は下記の（Ｏｐ−１４）〜（Ｏｐ−１９）である。
（Ｏｐ−１４）〜（Ｏｐ−１６）は重合性化合物であり、（Ｏｐ−１７）〜（Ｏｐ−１９）は非重合性化合物である。ここで、（Ｏｐ−１７）〜（Ｏｐ−１９）の化合物の末端の−Ｃ３Ｈ７に重合性基を導入すれば、有用な重合性を持つ光学活性化合物となる。
【０１０６】
2010241814.tif 000033
【０１０７】
2010241814.tif 000034
【０１０８】
配向膜、反射防止膜、視野角補償膜などを製造するには熱重合法が好ましい。熱重合に際しては、化合物（１）または（２）と任意成分としてのその他の重合性化合物とを、ラジカル重合開始剤の存在下で重合させる。熱によるラジカル重合の好ましい開始剤は、過酸化ベンゾイル、ジイソプロピルパーオキシジカーボネート、ｔ−ブチルパーオキシ−２−エチルヘキサノエート、ｔ−ブチルパーオキシピバレート、ジ−ｔ−ブチルパーオキシド（ＤＴＢＰＯ）、ｔ−ブチルパーオキシジイソブチレート、過酸化ラウロイル、２，２´−アゾビスイソ酪酸ジメチル（ＭＡＩＢ）、アゾビスイソブチロニトリル（ＡＩＢＮ）、アゾビスシクロヘキサンカルボニトリル（ＡＣＮ）などである。重合は、一般的に０〜１５０℃の反応温度で、１〜１００時間で行う。
【０１０９】
アニオン重合法および配位重合法の好ましい開始剤は、ｎ−Ｃ４Ｈ９Ｌｉ、ｔ−Ｃ４Ｈ９Ｌｉ−Ｒ３Ａｌなどのアルカリ金属アルキル、アルミニウム化合物、遷移金属化合物などである。
【０１１０】
化合物（１）または（２）の少なくとも１つ、またはそれらを含有する重合性組成物はカチオン重合によっても重合できる。カチオン重合は、光照射または加熱によって開始できる。反応時間を短縮するため、および重合度を高めるためにカチオン重合開始剤を添加できる。光カチオンとしては、ブロンステッド酸、ハロゲン化金属化合物、オニウム塩が好適に使用できる。具体的な例は、Makromolekulare Chemie, VCH Verlag, Weinheimおよび An Introduction to Polymer Science, VCH Verlag, Weinheim を参照できる。
【０１１１】
重合は窒素、アルゴン等の不活性ガス雰囲気下で行う事が好ましいが、開始剤および化合物の構造を最適化することで、空気中での重合も可能である。
重合性基が式（３−５）である場合、化合物（１）または（２）は、フェノール、アミン等の求核試薬と反応し２級のアルコール類を生成する。多官能性の求核試薬を用いる事で、重合体を製造できる。
【０１１２】
重合に際しては、化合物（１）または（２）の少なくとも２つ、または重合性組成物に対して、開始剤や触媒の他に溶媒を添加してもよい。好ましい溶媒は、例えばベンゼン、トルエン、キシレン、メシチレン、ヘキサン、ヘプタン、オクタン、ノナン、デカン、テトラヒドロフラン、γ−ブチロラクトン、Ｎ−メチルピロリドン、ジメチルホルムアミド、ジメチルスルホキシド、シクロヘキサン、メチルシクロヘキサン、シクロペンタノン、シクロヘキサノン、ＰＧＭＥＡおよびこれらの混合溶媒である。配向膜、反射防止膜、視野角補償膜などの製造を光重合によって行う場合には、組成物の溶液を基板上にスピンコート法で塗布し、溶媒を除去したのち光を照射して重合させてもよい。基板上への組成物のコーティングには公知のコーター（ドクター・ブレード、コーティング装置等）を用いても良い。なお、重合時の溶媒の使用割合を限定することにはあまり意味がない。重合効率、溶媒コスト、エネルギーコスト等を考慮して、個々のケースごとに決定されればよい。
【０１１３】
単離した重合体は溶媒に溶かして成形することができる。好ましい溶媒は、Ｎ−メチルピロリドン、ジメチルスルホキシド、Ｎ，Ｎ−ジメチルアセトアミド、Ｎ，Ｎ−ジメチルホルムアミド、Ｎ，Ｎ−ジメチルアセトアミドジメチルアセタール、テトラヒドロフラン、クロロホルム、１，４−ジオキサン、ビス（メトキシエチル）エーテル、γ−ブチロラクトン、テトラメチル尿素、トリフルオロ酢酸、トリフルオロ酢酸エチル、ヘキサフルオロ−２−プロパノール、シクロヘキサン、メチルシクロヘキサン、シクロペンタノン、シクロヘキサノン、ＰＧＭＥＡなどである。しかし、溶媒はこれらに制限されることはなく、アセトン、ベンゼン、トルエン、ヘプタン、塩化メチレンなど一般的な有機溶剤との混合物であってもよい。なお、成形時の溶媒の使用割合を限定することには重合時と同様あまり意味がない。製造する薄膜の膜厚、製造環境における溶媒の蒸気圧等を考慮して、個々のケースごとに決定されれば良い。用途によっては、本発明の重合体の少なくとも２つを混合して用いることができるし、積層させて用いることもできる。積層させて用いる場合には、重合体を単離させず、光重合によって直接薄膜を形成させてもよい。
【０１１４】
本発明の重合体は光学的異方性を有するので、単独で位相差フィルムに使用できる。この重合体を他の位相差フィルムと組み合わせることにより、偏光板、円偏光板、楕円偏光板、反射防止膜、色補償板、視野角補償板などに利用できる。また、本発明の化合物は、接着剤、機械的異方性を持つ合成高分子、化粧品、装飾品、非線型光学材料および情報記憶材料としても利用できる。
【０１１５】
本発明の重合体は、１．３５〜１．６０程度の屈折率を有する。屈折率は化合物（１）および（２）の構造を選択する事で最適化できる。即ち、不飽和結合を多くする事で大きな屈折率を、不飽和結合を少なくしハロゲンを導入する事で小さな屈折率を得る事ができる。屈折率の調整は、無機物の微粒子を添加する事でも調整できる。微粒子を添加することで、屈折率を２．５０程度までに増加でき、同時に密着性、機械的強度が向上する。粒子の径が１０ｎｍ〜１μｍ程度の、ＴｉＯ2、ＳｉＯ2、ＳｎＯ2等の微粒子が、この目的に使用できる。
【０１１６】
化合物（２）は両末端に重合性基を持つため、容易に大きな重合度および大きな分子量を持つ重合体を調製できる。化合物（２）および化合物（２）以外の化合物を含有する組成物において、化合物（２）以外の化合物が１つの重合性基を持つ化合物を多く含有する場合、得られる重合体の分子量は小さく、ガラス転移点および融点が低く成形性などの加工性に優れる。この様な特性が必要な用途に好ましい分子量の範囲は、重量平均分子量で５００〜１００，０００である。化合物（２）以外の化合物が多官能性である場合、得られる重合体の分子量は大きく、耐薬品性および耐熱性に優れる。この様な特性が必要な用途には好ましい分子量の範囲は重量平均分子量で１００，０００以上である。基板上に本発明の組成物を塗布重合し分子の配向を固定し光学異方性を得る場合、更に加工を施すことがないので、分子量の大小は問題とならない。使用環境において条件を満足すれば良い。
【０１１７】
より分子量を上げるために、架橋剤を本発明の組成物に添加することも可能である。この組成物は、分子量が無限大となる重合体を与える事が可能である。得られる重合体は耐薬品性および耐熱性に極めて優れる。架橋剤として、当該業者に公知のものであればいずれのものでも使用できるが、例えば、トリ（３−メチルメルカプトプロピオネート）があげられる。
【０１１８】
本発明の化合物および組成物は高い重合性を有する。取扱いを容易にするために、安定剤を添加することも可能である。安定剤として、当該業者に公知のものであればいずれのものでも使用できるが、例えば、ハイドロキノン、４−エトキシフェノールおよび３，５−ジ−ｔ−ブチル−４−ヒドロキシトルエン（ＢＨＴ）があげられる。
【０１１９】
光学異方性薄膜を形成する場合、基板として、当該業者に公知のものであればいずれのものも好適に使用できる。例えば、ガラス、ポリエチレンテレフタレート（ＰＥＴ）等のポリエステル、ポリビニルアルコール（ＰＶＡ）、ポリカーボナート（ＰＣ）、トリアセチルセルロース（ＴＡＣ）、およびゼオノア（登録商標：日本ゼオン(株)製）およびゼオネックス（登録商標：日本ゼオン(株)製）、およびアートン（登録商標：ＪＳＲ(株)製）等のノルボルネン系重合物があげられる。本発明の重合体はこれらの基板との密着性に優れ好適である。
【０１２０】
基板上での本発明の化合物の配向は、基板上に塗布した配向膜をラビング処理し、その上に本発明の組成物を塗布することで得られる。配向を制御できるものであれば、当該業者にとり公知の配向膜のいずれを用いても目的を達成できるが、ポリイミド、ポリアミドおよびポリビニールアルコール系配向膜が好適である。または、基板自体をラビング布等でラビングし、直接本発明の組成物を塗布する事でも配向を得ることができる。配向した本発明の化合物を含有する組成物は、光照射等で重合し光学異方性を有する成形体を与えるので工業的に有利な手法である。
【０１２１】
本発明の化合物、組成物および重合体は、カラーフィルター、ホログラフィック素子、ＰＤＬＣ（Polymer Dispersed Liquid Crystal）、およびＰＳＣＴ（Polymer Stabilized Cholesteric Texture）等の液晶表示素子にも使用できる。
化合物（１）および（２）は、特に配向制御された高分子液晶薄膜に好適に使用される。これらは当該業者であれば容易に液晶表示素子へ応用できる。
また、化合物（１）または（２）は、強誘電性液晶または反強誘電性液晶と混合して重合することで、高分子化によって安定化された強誘電性液晶表示素子または反強誘電性液晶表示素子を形成することができる。表示素子自体の具体的な構築方法は文献等で公知である（J. of Photopoly. Sci. Technol., 2000, 13(2), 295-300）。
【実施例】
【０１２２】
以下、実施例により本発明をより詳細に説明するが、本発明はこれらの実施例により何ら制限されない。化合物の構造は核磁気共鳴スペクトル、質量スペクトルなどで確認した。相転移温度の単位は℃であり、Ｃは結晶を、Ｎはネマチック相を、Ｉｓｏは等方性液体相を、かっこ内はモノトロピックの液晶相を表す。例えば、「Ｃ  １００．０  Ｎ」の表示は、結晶からネマチック相への相転移温度が１００．０℃であることを表す。相転移温度はＤＳＣおよび偏光顕微鏡を用いて観察した。
【０１２３】
重量平均分子量および数平均分子量の測定には、（株）島津製作所製の島津ＬＣ−９Ａ型ゲル浸透クロマトグラフィー（ＧＰＣ）および昭和電工（株）製のカラムＳｈｏｄｅｘ  ＧＦ−７Ｍ  ＨＱ（展開溶媒はＤＭＦまたはＴＨＦ）を用いた。鉛筆硬度はＪＩＳ規格「ＪＩＳ−Ｋ−５４００  ８．４  鉛筆引掻試験」の方法に従って求めた。なお、単位記号Ｌはリットル（liter）を表す。
【０１２４】
実施例１
２，３−ビストリフルオロメチル−１，４−ジ（４−（６−アクリロイルオキシヘキシルオキシ）ベンゾイルオキシ）ベンゼン（化合物（１−１３−７））の製造
下記の経路により化合物（１−１３−７）を製造した。
2010241814.tif 000035
【０１２５】
２，３−ビストリフルオロメチルハイドロキノン（ｇ）（１．４６ｇ）、４−（６−アクリロイルオキシヘキシルオキシ）安息香酸（ｈ）（４．６６ｇ）、４−ジメチルアミノピリジン（１．８３ｇ）、およびＴＨＦ（７０ｍＬ）の混合物を氷浴で冷却した。ここへ１−エチル−３−（３−ジメチルアミノプロピル）カルボジイミド（４．５０ｇ）を同温度で加え、一晩撹拌した。蒸留水を加え反応混合物を塩化メチレンで抽出した。有機層を合わせ、２Ｍ塩酸、飽和炭酸水素ナトリウム水溶液で洗浄し、無水硫酸ナトリウムで乾燥した。溶媒を留去し、シリカゲルカラムクロマトグラフィーで精製し、目的物（３．３６ｇ：収率５６．７％）をネマチック相を有する無色結晶として収得した。
相転移温度（℃）：Ｃ  ９０．３  （Ｎ  ９１．３）  Ｉｓｏ．
１Ｈ−ＮＭＲ（ＣＤＣｌ３；δ  ｐｐｍ）：８．１４（ｄ，４Ｈ），７．５６（ｓ，２Ｈ），６．９９（ｄ，４Ｈ），６．４１（ｄｄ，２Ｈ），６．１３（ｄｄ，２Ｈ），５．８２（ｄｄ，２Ｈ），４．１９（ｔ、４Ｈ），４．０７（ｔ，４Ｈ），１．８８−１．８３（ｍ、４Ｈ），１．７６−１．７１（ｍ，４Ｈ），１．５８−１．４５（ｍ，８Ｈ）．
【０１２６】
参考例１
５，８−ジ（４−（６−アクリロイルオキシヘキシルオキシ）ベンゾイルオキシ）−２，２−ジフルオロ−１，３−ベンゾジオキソール（化合物（１−２３−７））の製造
下記の経路により化合物（１−２３−７）を製造した。
2010241814.tif 000036
【０１２７】
５，８−ジヒドロキシ−２，２−ジフルオロ−１，３−ベンゾジオキソール（ｉ）（３．０２ｇ）、４−（６−アクリロイルオキシヘキシルオキシ）安息香酸（ｈ）（９．２４ｇ）、４−ジメチルアミノピリジン（３．８４ｇ）、およびＴＨＦ（１８０ｍＬ）の混合物を氷浴で冷却した。ここへ１−エチル−３−（３−ジメチルアミノプロピル）カルボジイミド（９．０６ｇ）を同温度で加え、一晩撹拌した。蒸留水を加え反応混合物を塩化メチレンで抽出した。有機層を合わせ、２Ｍ塩酸、飽和炭酸水素ナトリウム水溶液で洗浄し、無水硫酸ナトリウムで乾燥した。溶媒を留去し、シリカゲルカラムクロマトグラフィーで精製し、目的物（７．６６ｇ：収率６５．７％）を無色液体として収得した。
１Ｈ−ＮＭＲ（ＣＤＣｌ３；δ  ｐｐｍ）：８．０１（ｄ，４Ｈ），７．０２（ｄｄ，２Ｈ），６．８６（ｄ，４Ｈ），６．３９（ｄｄ，２Ｈ），６．１２（ｄｄ，２Ｈ），５．８１（ｄｄ，２Ｈ），４．１７（ｔ、４Ｈ），３．９８（ｔ，４Ｈ），１．８３−１．７８（ｍ、４Ｈ），１．７４−１．７０（ｍ，４Ｈ），１．５６−１．４２（ｍ，８Ｈ）．
【０１２８】
実施例１および参考例１の方法に準じて、化合物（１−１１−１）〜化合物（１−３４−６）を製造する。
2010241814.tif 000037
【０１２９】
2010241814.tif 000038
【０１３０】
2010241814.tif 000039
【０１３１】
2010241814.tif 000040
【０１３２】
2010241814.tif 000041
【０１３３】
2010241814.tif 000042
【０１３４】
2010241814.tif 000043
【０１３５】
2010241814.tif 000044
【０１３６】
2010241814.tif 000045
【０１３７】
2010241814.tif 000046
【０１３８】
2010241814.tif 000047
【０１３９】
2010241814.tif 000048
【０１４０】
2010241814.tif 000049
【０１４１】
2010241814.tif 000050
【０１４２】
2010241814.tif 000051
【０１４３】
2010241814.tif 000052
【０１４４】
実施例２
実施例１で製造した化合物（１−１３−７）２７重量部、化合物（Ａ）４０重量部、化合物（Ｂ）３０重量部、および光重合開始剤（チバスペシャリティー・ケミカルズ製のイルガキュアー９０７）３重量部を混合して重合性の液晶組成物（Ｃ）を調製した。得られた組成物は５２℃〜１００℃の温度範囲でネマチック相を有した。
化合物（Ａ）
2010241814.tif 000053
化合物（Ｂ）
2010241814.tif 000054
【０１４５】
実施例３
ラビング処理を施したポリイミド配向膜付きガラス基板２枚をラビング方向が１８０度の角度をなすように５μｍの間隔をもって対向させ、セルを作製した。６０℃に加熱したホットプレート上にて、このセルに実施例２で得られた重合性の液晶組成物（Ｃ）を注入した。この状態のものについて偏光顕微鏡を用いて観察したところ、欠陥もなく、均一にホモジニアス配向していることを確認した。また、ベレックコンペンセーターを用いてレタデーションを求めたところ８９０ｎｍの値を得た。さらにこれを、６０℃に加熱したホットプレート上に設置し、光源として２５０Ｗの超高圧水銀ランプを用いて，３６５ｎｍの紫外線を３０ｍＷ／ｃｍ２の強度で１０秒間照射して、組成物（Ｃ）を重合させた。得られた重合体について偏光顕微鏡を用いて観察したところ、欠陥もなく、均一にホモジニアス配向が保持されていた。また、ベレックコンペンセーターを用いてレタデーションを求めたところ重合前と変化しておらず、さらに１５０℃に１０分間放置してもレタデーションの変化はほとんどないことを確認した。
【０１４６】
実施例４
実施例２で得られた重合性の液晶組成物（Ｃ）をシクロペンタノン２００重量部中に溶解し、約３３重量％濃度の溶液を調製した。この溶液をウエット膜厚として約１２μｍが得られるバーコーターを用いてラビング配向処理を施したポリイミド配向膜付きガラス基板に塗布した。これを７０℃に加熱したホットプレート上に１２０秒間置き、溶媒乾燥と液晶配向を行った。さらに、室温にて２５０Ｗ／ｃｍの超高圧水銀灯を用いて、３０ｍＷ／ｃｍ２（中心波長３６５ｎｍ）の強度の光を２０秒間照射して窒素雰囲気中にて重合させた。こうして得られた光学薄膜を偏光顕微鏡にて観察したところ配向欠陥のない均一な液晶配向が得られていることを確認した。ベレックコンペンセーターを用いてレタデーションを求めたところ、２１２ｎｍの値を得た。さらにこの光学薄膜をクロスニコルの偏光子に、ラビング方向と偏光子の吸収軸のなす角度が４５°となるように挟んでバックライト上にて光の透過の様子を観察した。ラビング方向に傾斜しながら光の透過の様子を観察したところ、正面を中心に左右で対称の変化であることが確認された。これはこの光学薄膜における液晶骨格の配向ベクトルがガラス基板に対して水平であり、すなわちホモジニアス配向していることを示唆するものである。
【０１４７】
参考例２
化合物（１−３−７）２５重量部、化合物（Ａ）３５ 重量部、化合物（Ｂ）２５重量部、および化合物（ＯＰ−１５）１２重量部からなる重合性組成物に光重合開始剤イルガキュアー９０７（チバスペシャリティー・ケミカルズ製）３重量部を添加する。この光重合開始剤を含む重合性組成物をシクロペンタノン２００重量部中に溶解し、約３３重量％濃度の溶液を調製した。この溶液をウエット膜厚として約１２μｍが得られるバーコーターを用いてラビング配向処理を施したポリイミド配向膜付きガラス基板に塗布した。これを７０℃に加熱したホットプレート上に１２０秒間置き、溶媒乾燥と液晶配向を行った。さらに、ホットプレートで７０℃に加熱した状態で、２５０Ｗの超高圧水銀灯を用いて、３０ｍＷ／ｃｍ２（中心波長３６５nm）の強度の光を２０秒間照射して窒素雰囲気中にて重合させた。その結果、赤色の選択反射を呈する光学薄膜を得た。
【０１４８】
実施例５
実施例１で製造した化合物（１−１３−７）（１０ｍｇ）、アゾビスシクロヘキサンカルボニトリル（０．１ｍｇ）およびベンゼン（１００μＬ）をガラスのアンプルに入れた。これを−６０℃に冷却して、真空ポンプで十分脱気したのちに封管した。このアンプルを７０℃の水浴で２４時間加熱した。得られた反応混合物を、メタノール（１５ｍＬ）から３回再沈殿して重合体（８．１ｍｇ）を得た。ＧＰＣで測定した重量平均分子量（Ｍｗ）は３０，０００であった。多分散度（Ｍｗ／Ｍｎ）は１．９９であった。重合体（１．０２５ｍｇ）を純水（１ｍＬ）に浸し１０日間５０℃で放置した。重合体を取り出して十分に乾燥し重量を測定したところ１．０２８ｍｇであった。本重合体の吸水率が小さいことがわかる。
【０１４９】
実施例６
実施例５で製造した重合体５重量部をＮＭＰ（Ｎ−メチルピロリドン）１００重量部に溶解した。この溶液を予め十分に洗浄した２枚のガラス基板にスピンコーターを用いてそれぞれ塗布した。これらのガラス基板を２００ ℃で３時間加熱し、溶媒を除去することでガラス基板上に重合体の薄膜を作成した。これらのガラス基板上に形成された重合体の薄膜の表面をラビング布を装着したローラーで一方向に擦り、ラビング処理を施した。この２枚のガラス基板を重合体の薄膜が対面する向きで、厚み１０ μｍのスペーサーを挟んでラビング方向が同一になるように貼り合せ、セルを作成した。このセルにメルク社製の液晶組成物ＺＬＩ−１１３２を室温で注入した。液晶セル中の液晶組成物は均一なホモジニアス配向を示した。
【０１５０】
実施例７
本発明の化合物を用いて調製できる組成物の好適例を、組成例１〜組成例６として示す。いずれもＵＶ光の照射により重合し、光学異方性を有する成形体を与える。下記における（％）は重量％を表す。
【０１５１】
組成例１
2010241814.tif 000055
【０１５２】
組成例２
2010241814.tif 000056
【０１５３】
組成例３
2010241814.tif 000057
【０１５４】
組成例４
2010241814.tif 000058
【０１５５】
組成例５
2010241814.tif 000059
【０１５６】
組成例６
2010241814.tif 000060
【０１５７】
比較例１
化合物（Ａ）６１重量部、化合物（Ｂ）２６重量部および光重合開始剤（チバスペシャリティー・ケミカルズ製のイルガキュアー９０７）３重量部を混合して重合性の液晶組成物（Ｅ）を調製した。得られた組成物を徐々に加熱したところ、８５℃付近で結晶が融解し始め９５℃付近で全体がネマチック相を示した。重合性の液晶組成物（Ｅ）は、実施例２の重合性の液晶組成物（Ｃ）に比べ融点が極めて高く、本願の化合物（１）の融点降下効果が証明された。
化合物（Ａ）
2010241814.tif 000061
化合物（Ｂ）
2010241814.tif 000062